СПОСОБ ПОЛУЧЕНИЯ ЭКСТРУЗИОННОЙ ОКРАШЕННОЙ ПОЛИВИНИЛХЛОРИДНОЙ КОМПОЗИЦИИ И ЭКСТРУЗИОННАЯ ОКРАШЕННАЯ ПОЛИВИНИЛХЛОРИДНАЯ КОМПОЗИЦИЯ СТРОИТЕЛЬНОГО НАЗНАЧЕНИЯ
METHOD OF PRODUCING EXTRUSION COLOURED POLYVINYL CHLORIDE COMPOSITION AND EXTRUSION COLOURED POLYVINYL CHLORIDE COMPOSITION FOR BUILDING PURPOSES

Группа изобретений относится к области переработки полимеров, а именно: к области получения окрашенных композиций на основе поливинилхлорида, пригодных для изготовления изделий методом экструзии, в частности, профильно-погонажных изделий строительного назначения, преимущественно, сайдинга.
Поливинилхлорид не может перерабатываться без введения в его состав стабилизирующих добавок, повышающих устойчивость свойств как самой композиции в условиях переработки, так и изделий, изготовленных из нее (Фойгт И. Стабилизация синтетических полимеров против действия света и тепла. - Л.: Химия, 1972, с.369-387; http://fasadinfo.com/articles/pvc/334, 2006).
С целью повышения стабильности свойств поливинилхлоридных композиций в их состав вводят различные стабилизирующие ингредиенты, в число которых входят и соединения кремния, такие как: β-хлорэтилтриэтоксисилан, винилтриалкоксисилан (US 4244860 А), термостабилизаторы с полисилоксановой структурой, содержащие пространственно затрудненные фенольные группы и реакционноспособные группы, способные связываться со стабилизируемой полимерной структурой (ЕР 0532121 В1), кремнийорганические гидриды (SU 519446 А1), кремнийсодержащие олигомерные соединения (Муратова Л.Н. И др. Способы модифицирования структуры и свойств ПВХ олигомерами (обзор) // Пластические массы, 1983, 10, с.11-13; Акутин М.С., Тихонов Н.Н., Емельянова С.А. Модифицирование наполненного поливинилхлорида олигомерными силоксанами // Пластические массы, 1981, №9, с.58).
Однако введение в такие композиции пигментов не позволяет получить качественно окрашенные изделия в связи с низкой цветоустойчивостью получаемых композиций и изделий из них.
Наиболее близкими к предлагаемым изобретениям являются известный способ получения экструзионной окрашенной поливинилхлоридной композиции, включающий смешение суспензионного поливинилхлорида, органического пигмента и целевых добавок, и известная экструзионная окрашенная поливинилхлоридная композиция, полученная этим способом (ЕР 0767219 В1 - прототип). Полученная композиция пригодна для изготовления изделий методом экструзии, однако цветоустойчивость композиции и изготовленных из нее изделий недостаточно высока в связи с необратимым окислением и деструкцией органических пигментов, в том числе, в результате воздействия УФ-излучения.
Техническая задача группы предлагаемых изобретений состоит в создании способа и композиции, полученной этим способом, лишенных указанного недостатка.
Технический результат, достигаемый при осуществлении каждого из предлагаемой группы изобретений, состоит в повышении цветоустойчивости композиции.
Указанный технический результат достигается тем, что в способе получения экструзионной окрашенной поливинилхлоридной композиции, включающем смешение суспензионного поливинилхлорида, органического пигмента и целевых добавок, предварительно в отдельной емкости смешивают органический пигмент с жидким кремнийорганическим олигомером общей формулы:
где а=1-5, b=1-5, с=1-2, при (a+b+с)=5-11
при следующем соотношении компонентов, мас.%:
органический пигмент
98,0-99,5
жидкий кремнийорганический олигомер
0,5-2,0
с получением модифицированного органического пигмента, затем в первый смеситель, предварительно нагретый до 110-125°С, при работающей мешалке вводят суспензионный поливинилхлорид и последовательно следующие целевые добавки: наполнитель, трехосновный сульфат свинца в качестве термостабилизатора и остальные целевые добавки, а затем добавляют модифицированный органический пигмент и перемешивают до достижения температуры 115-125°С, полученную смесь перегружают в охлаждаемый водой второй смеситель и продолжают смешение до достижения температуры смеси 40-45°С, причем процесс осуществляют при следующем соотношении компонентов, мас.ч.:
суспензионный поливинилхлорид
100,0
трехосновный сульфат свинца
3,5-4,0
наполнитель
5,0-15,0
остальные целевые добавки
0,0-12,0
модифицированный органический пигмент
1,0-3,0.
Указанный технический результат достигается также тем, что экструзионная окрашенная поливинилхлоридная композиция строительного назначения получена вышеуказанным способом.
Используемые для модификации органического пигмента жидкие кремнийорганические олигомеры получают, например, каталитической перегруппировкой смеси метилгидридциклотетрасилоксана и гексаметилдисилоксана в присутствии метил (метиламиноэтил)диалкоксисилана с последующим присоединением к полученному олигомеру малеинового ангидрида.
В качестве органических пигментов могут быть использованы фталоцианиновые пигменты, азопигменты, антрахиноновые пигменты, а также любые другие органические пигменты, в том числе, органический пигмент по вышеуказанному ЕР 0767219 B1 - прототипу. Органический пигмент выбирается в каждом конкретном случае в зависимости от желаемой окраски.
В качестве целевых добавок могут быть использованы промышленно выпускаемые один или более наполнителей, в частности, строительного назначения, в количествах, определяемых назначением композиции (предпочтение отдается наполнителям, имеющим белый цвет, таким как мел); различные технологические смазки (например, моностеарат глицерина, оксистеариновая кислота, стеариновая кислота, окисленные полиэтиленовые воски, полиэфирный воск); любые промышленные модификаторы перерабатываемости поливинилхлорида (например, статистические метакрилатные сополимеры, сополимер стирола и акрилонитрила, сополимеры этилена и акриловой кислоты, акрилатные или метакрилатные сополимеры привитые на поливинилхлорид, сополимеры этилена и винилацетата, алкиленкарбонаты и пр.); любые промышленные модификаторы ударопрочности поливинилхлорида (например, порошкобразные капсулированные каучуки: гранулы СБС-каучука в оболочке из сплава полиметилметакрилата и полистирола, гранулы бутилакрилатного каучука в полиметилметакрилатной оболочке и др.), а также другие добавки. Выбор конкретных целевых добавок и их количественного содержания зависит от назначения композиции, а также от технологических и эксплуатационных характеристик изготавливаемых из них изделий.
Пример 1 (контрольный)
В предварительно разогретый до 115°С первый смеситель (далее - смеситель 1) при работающей мешалке вводят холодные исходные компоненты в следующей последовательности: 100,0 мас.ч. суспензионного поливинилхлорида (ПВХ), 15,0 мас.ч. мела в качестве наполнителя, 4,0 мас.ч. трехосновного сульфата свинца (ТООС) и 11,0 мас.ч. остальных целевых добавок (оЦД), включающих 5,0 мас.ч. бутилакрилатного каучука в оболочке из полиметилметакрилата в качестве модификатора ударопрочности, 2,0 мас.ч. статистического сополимера полиметилметакрилата с полиакрилатом в качестве модификатора перерабатываемости, 1,0 мас.ч. полиэфирного воска, 3,0 мас.ч. диоксида титана. Затем вводят 1,0 мас.ч. зеленого фталоцианинового пигмента. Исходные компоненты загружают в смеситель 1 в холодном состоянии, в связи с этим температура в смесителе падает до 70-90°С. В результате перемешивания, за счет трения твердых частиц друг о друга, смесь разогревается. При достижении температуры в смесителе 120°С при работающей мешалке смесь перегружают во второй, холодный, смеситель (далее - смеситель 2) и продолжают перемешивание. При достижении температуры смеси 40°С ее выгружают.
Примеры 2-20
Получение композиций осуществляют по примеру 1. В качестве модификатора органического пигмента используют жидкий кремнийорганический олигомер (КОМП) общей формулы:
В примерах 11-12 использован фталоцининовый зеленый пигмент по ТУ 2463-012-40476089-2001 (ФцЗ), в примерах 13-14 - фталоцининовый голубой пигмент по ГОСТ 6220-76 (ФцГ), в примерах 15 - азопигмент желтый по ТУ 6-36-5800146-274-89 (АзЖ), в примерах 17-18 - азопигмент алый по ТУ 6-36-5800146-39-89 (АзА), в примерах 19-20 - антрахиноновый синий пигмент по ТУ 6-14-638-80 (АнС).
Примеры 21-22
Способ получения композиций осуществляют по примеру 1, но в качестве органического пигмента используют пигмент по прототипу, при этом в примере 22 осуществляют предварительное смешение пигмента с КОМП, а пример 21 осуществляют без использования КОМП.
В таблице 1 приведены средние значения a, b и с в общей формуле КОМП и содержание исходных ингредиентов, в таблице 2 - условия процесса получения композиций, в таблице 3 - сведения о цветоустойчивости полученных композиций.
1000
1000
1000
1000
1000
Испытания композиций на цветоустойчивость проведены по ГОСТ 11583-74, предусматривающему оценку изменения цвета (ΔЕ) образца в процессе ускоренных климатических испытаний «Ксенотест» в течение 1000 час. При этом образец подвергают интенсивному воздействию светового излучения, аналогичного естественному солнечному, т.е. в том числе, УФ-излучения. Значение ΔЕ менее 4,0 соответствует высокой долговечности материала по цвету - более 10 лет. Из данных, приведенных в таблице 3, следует, что композиции, полученные без предварительного модифицирования органических пигментов КОМП, имеют более высокие значения ΔЕ по сравнению с композициями, полученными с использованием тех же пигментов, но подвергнутых предварительному смешению с КОМП с получением модифицированного органического пигмента. Это связано с тем, что не защищенные КОМП органические пигменты при воздействии УФ-излучения необратимо окисляются и деструктируют. Предварительное модифицирование органических пигментов КОМП в подавляющем большинстве случаев снижает ΔЕ до значений менее 4,0. Исключением является наименее светостойкий пигмент, используемый в примере 17, но и в этом случае величина ΔЕ после модифицирования органического пигмента КОМП снижается почти в два раза.
Предварительное смешение КОМП с порошком органического пигмента позволяет, при небольшом общем содержании КОМП в композиции, повысить его содержание на поверхности частиц органического пигмента, эффективно защищая последний от УФ-излучения, что наглядно демонстрируется примером 2 по сравнению с примером 12. Наличие в молекуле КОМП неполярных алкильных и полярных кислотных групп придает ему поверхностно-активные свойства, усиливая адсорбционное взаимодействие КОМП с органическими пигментами. Технический результат достигается только при использовании КОМП вышеприведенной общей формулы, где: а=1-5, b=1-5, с=1-2, при (a+b+c)=5-11.
В результате проведенных дополнительных экспериментов установлено также следующее.
Использование в качестве КОМП олигомеров с меньшими значениями а, b и с (включая равные 0) не приводит к заметному улучшению цветоустойчивости композиции, при использовании КОМП с большими значениями а, b и с ухудшается его совместимость с органическим пигментом и распределение в массе композиции, что также отрицательно отражается на цветоустойчивости получаемых композиции.
Использование КОМП в количестве более 2,0 мас.ч. на 100,0 мас.ч. ПВХ приводит к его неполному совмещению с полимером и плохому распределению в массе, что ухудшает условия переработки, дополнительно не повышая цветоустойчивости композиции. Использование КОМП в количестве менее 0,5 мас.ч. на 100,0 мас.ч. ПВХ не приводит к заметному повышению цветоустойчивости композиции.
Предварительный разогрев смесителя 1 до температуры ниже 110°С, выгрузка из смесителя 1 смеси, не достигшей температуры 115°С, а также изменение последовательности введения исходных компонентов в смеситель 1 приводят к существенному снижению однородности и, как следствие, уменьшению термостабильности и цветоустойчивости композиции. Предварительный разогрев смесителя 1 до температуры выше 125°С и выгрузка из смесителя 1 смеси, имеющей температуру выше 125°С, приводят к увеличению энергозатрат способа и снижению термостабильности и цветоустойчивости композиции.
При выгрузке из смесителя 2 продукта, имеющего температуру выше 45°С, частицы выгружаемой композиции слипаются и не подлежат дальнейшему исследованию. Перемешивание смеси в смесителе 2 до достижения температуры ниже 40°С не приводит к улучшению свойств композиции, но повышает энергозатраты способа.
Из композиций, полученных по изобретению, были изготовлены образцы сайдинга методом высокоскоростной экструзии, включающем:
- дозирование компонентов;
- пластикацию композиций и выдавливание двухслойной заготовки ленты через формующий инструмент (температура по зонам цилиндра двухшнекового экстудера увеличивается от 170 до 200°С, температура экструзионной головки составляет 180-185°С, скорости вращения шнеков изменяются в пределах от 20 до 30 об/мин);
- придание рельефа внешней поверхности ленты путем прокатки через тиснильные валки (температура темперирующих валов и валов тиснения от 30 до 40°С, скорости вращения темперирующих валов и валов тиснения от 40 до 45 м/мин);
- охлаждение ленты на темперирующих валках;
- выравнивание распределения температуры в сечении ленты за счет прохождения ее через воздушный промежуток между выходным роликом установки тиснения и предкалибратором;
- предварительное формование профиля сайдинга на предкалибраторе и придание окончательного профиля сайдинга на вакуумном калибраторе при температурах калибратора от 30 до 35°С и при вакууме калибрования (-0,03) - (-0,05) МПа,
- охлаждение ленты сайдинга в охлаждающей ванне с водой при температурах воды в водяной ванне от 25 до 35°С;
- сушку поверхности сайдинга путем обдува интенсивным потоком воздуха.
Полученные образцы сайдинга по всем показателям соответствуют требованиям стандарта ASTM D-3679.
Таблица 1
Состав композиции по примерам 1-22
Пример
Пигмент
Содержание на 100 мас.ч. ПВХ, мас.ч
Характеристика КОМП
ТОСС
Мел
ЦД
Пигмент или модифицированный пигмент
Содержание в модифицированном пигменте, мас.%
а
b
с
1
ФцЗ
4,0
15,0
11,0
1,0
без КОМП
2
ФцЗ
4,0
15,0
11,0
1,0
1,0
4
2
1
3
ФцЗ
4,0
10,0
11,0
2,0
без КОМП
4
ФцЗ
4,0
10,0
11,0
2,0
0,5
4
2
1
5
ФцЗ
3,5
8,0
11,0
2,0
1,0
4
2
1
6
ФцЗ
3,5
5,0
10,0
2.0
2,0
4
2
2
7
ФцЗ
4,0
10,0
11,0
2,0
1,0
1
5
1
8
ФцЗ
4,0
11,0
11,0
2,0
1,0
1
2
2
9
ФцЗ
4,0
10,0
11,0
2,0
1,0
5
5
1
10
ФцЗ
4,0
10,0
11,0
3,0
без КОМП
11
ФцЗ
3,5
10
12,0
3,0
1,0
5
1
1
12
ФцЗ
4,0
10,0
11,0
1
1,0
4
2
1
13
ФцГ
4,0
10,0
11,0
2,0
без КОМП
14
ФцГ
4,0
10,0
11,0
2,0
1,0
4
2
1
15
АзЖ
4,0
10,0
11.0
2,0
без КОМП
16
АзЖ
4,0
10,0
11,0
2,0
1,0
4
2
1
17
АзА
4,0
10,0
11,0
2,0
без КОМП
18
АзА
4,0
10,0
11,0
2,0
1,0
4
2
1
19
АнС
4,0
10,0
11,0
2,0
без КОМП
20
АнС
4,0
10,0
11,0
2,0
1,0
4
2
1
21
прототип
4,0
10,0
11,0
1,0
без КОМП
22
прототип
4,0
10,0
11,0
1,0
1,0
4
2
1
Таблица 2
Условия процесса получения композиций по примерам 1-22
Пример
Условия процесса
Температура смесителя 1, °С
Температура смеси на выходе из смесителя 1, °С
Температура смеси на выходе из смесителя 2, °С
Примечание
1
115
120
40
Без КОМП
2
115
120
40
3
125
120
45
4
125
115
45
5
125
115
45
6
110
115
40
7
110
115
40
8
115
115
40
9
115
125
45
10
115
125
45
11
115
120
40
12
115
120
40
Без предварительного смешения пигмента с КОМП
13
115
120
40
Без КОМП
14
115
120
40
15
115
120
40
Без КОМП
16
115
120
40
17
115
120
40
Без КОМП
18
115
120
40
19
115
120
40
Без КОМП
20
115
120
40
21
115
120
40
Без КОМП
22
115
120
40
Таблица 3
Цветоустойчивость композиций по примерам 1-22
Пример
Различие по цвету в единицах ΔЕ<sub>1000</sub> (после 1000 часов испытаний образца по методу «Ксенотест»)
Примечание
1
4,12
Без КОМП
2
2,42
3
4,21
Без КОМП
4
3,89
5
3,17
6
2,97
7
3,76
8
3,93
9
3,64
10
4,54
Без КОМП
11
3,50
12
4,10
Без предварительного смешения пигмента с КОМП
13
4,02
Без КОМП
14
3,26
15
6,03
Без КОМП
16
3,90
17
9,06
Без КОМП
18
5,75
19
6,54
Без КОМП
20
4,15
21
4,52
Без КОМП
22
2,35